(57)【要約】      （修正有）【課題】高効率で配向制御能が付与され、かつ、最適な偏光紫外線照射量の領域が広い液晶配向膜およびそれを得るための液晶配向剤の提供。【解決手段】（Ａ）成分の側鎖と（Ｂ）成分のいずれか又は両方に、光反応性基を含有し、（Ａ）成分と（Ｂ）成分とが水素結合を介して、液晶性超分子を形成することを特徴とする光学活性組成物：（Ａ）カルボン酸基構造を含有する側鎖を有する重合体、および（Ｂ）下記式（１）および（２）で表される化合物から選ばれる少なくとも１種の化合物。2020042288.tif 000033【選択図】図１
2020042288.tif 000002
【特許請求の範囲】
【請求項１】
下記（Ａ）成分及び（Ｂ）成分を含有し、（Ａ）成分の側鎖と（Ｂ）成分のいずれか又は両方に、光反応性基を含有し、（Ａ）成分と（Ｂ）成分とが水素結合を介して、液晶性超分子を形成することを特徴とする光学活性組成物。
（Ａ）カルボン酸基構造を含有する側鎖を有する重合体、及び
（Ｂ）下記式（１）又は（２）で表される化合物から選ばれる少なくとも１種の化合物：
【化１】
2020042288.tif 000027
［式中、
Ｘは、単結合、又は炭素原子数１〜１２のアルキレン、エーテル、エステル、アゾ、チオエーテル、ジスルフィド、テトラジン、二置換アルケン、アルキン、もしくはフェニレンを表し、
Ｓは、エーテル、エステル又はフェニレンを表し、
Ｐｙはそれぞれ独立して、以下の群から選ばれる構造を表し、下記構造中、点がついている部分は、式（１）においてＸと結合する部分であり、式（２）においてＳと結合する部分である
【化２】
2020042288.tif 000028
］。
【請求項２】
前記（Ａ）成分が、１つの側鎖構造中にカルボン酸基及び光反応性基を含有する、請求項１に記載の光学活性組成物。
【請求項３】
前記（Ｂ）成分が、前記（Ａ）成分の重合体の重量に対して０．５重量％〜７０重量％含有される、請求項１または２に記載の光学活性組成物。
【請求項４】
前記（Ａ）成分が、下記式（３）及び（４）からなる群から選ばれるいずれか１種の感光性側鎖を有する重合体である、請求項１〜３のいずれか一項に記載の光学活性組成物：
【化３】
2020042288.tif 000029
［式中、
Ａは単結合、−Ｏ−、−ＣＯＯ−、−ＣＯＮＨ−、及び−ＮＨ−から選ばれる基を表し、
Ｂは単結合、−Ｏ−、−ＣＯＯ−、−ＣＯＮＨ−、−ＮＨ−、及び−ＣＨ＝ＣＨ−ＣＯＯ−から選ばれる基を表し、
Ａｒ１及びＡｒ２はそれぞれ独立に、フェニル基またはナフチル基を表し、
ｌ及びｍはそれぞれ独立に０〜１２の整数である］。
【請求項５】
前記（Ｂ）成分が、下記から選ばれる少なくとも１種の化合物である、請求項１〜４のいずれか一項に記載の光学活性組成物。
【化４】
2020042288.tif 000030
【化５】
2020042288.tif 000031
【化６】
2020042288.tif 000032
［式中、
ｎは、１から３の整数を表し、
ｌは、２から６の整数を表し、及び
ｍは、１から４の整数を表す。
【請求項６】
請求項１〜５のいずれか一項に記載の光学活性組成物を含有する、液晶配向剤。
【請求項７】
請求項６に記載の液晶配向剤から得られる、液晶配向膜。
【請求項８】
請求項７に記載の液晶配向膜を具備する、液晶表示素子。
【発明の詳細な説明】
【技術分野】
【０００１】
本発明は、液晶配向剤、液晶配向膜及びそれを用いた液晶表示素子や、位相差フィルムや偏光回折素子などの分子配向を制御した光学素子の製造に好適である高分子フィルムに関するものである。
【背景技術】
【０００２】
液晶表示素子は、軽量、薄型かつ低消費電力の表示デバイスとして知られ、近年では大型のテレビ用途に用いられるなど、目覚ましい発展を遂げている。液晶表示素子は、例えば、電極を備えた透明な一対の基板により液晶層を挟持して構成される。そして、液晶表示素子では、液晶が基板間で所望の 配向状態となるように有機材料からなる有機膜が液晶配向膜として使用されている。
【０００３】
すなわち、液晶配向膜は、液晶表示素子の構成部材であって、液晶を挟持する基板の液晶と接する面に形成され、その基板間で液晶を一定の方向に配向させるという役割を担っている。そして、液晶配向膜には、液晶を、例えば、基板に対して平行な方向など、一定の方向に配向させるという役割に加え、液晶のプレチルト角を制御するという役割を求められることがある。こうした液晶配向膜における、液晶の配向を制御する能力（以下、配向制御能と言う。）は、液晶配向膜を構成する有機膜に対して配向処理を行うことによって与えられる。
【０００４】
配向制御能を付与するための液晶配向膜の配向処理方法としては、従来からラビング法が知られている。ラビング法とは、基板上のポリビニルアルコールやポリアミドやポリイミド等の有機膜に対し、その表面を綿、ナイロン、ポリエステル等の布で一定方向に擦り（ラビングし）、擦った方向（ラビング方向）に液晶を配向させる方法である。このラビング法は簡便に比較的安定した液晶の配向状態を実現できるため、従来の液晶表示素子の製造プロセスにおいて利用されてきた。そして、液晶配向膜に用いられる有機膜としては、耐熱性等の信頼性や電気的特性に優れたポリイミド系の有機膜が主に選択されてきた。
【０００５】
しかしながら、ポリイミドなどからなる液晶配向膜の表面を擦るラビング法は、発塵や静電気の発生が問題となることがあった。また、近年の液晶表素子の高精細化や、対応する基板上の電極や液晶駆動用のスイッチング能動素子による凹凸のため、液晶配向膜の表面を布で均一に擦ることができず、均一な液晶の配向を実現できないことがあった。
【０００６】
そこで、ラビングを行わない液晶配向膜の別の配向処理方法として、光配向法が盛んに検討されている。
【０００７】
光配向法には様々な方法があるが、直線偏光またはコリメートした光によって液晶配向膜を構成する有機膜内に異方性を形成し、その異方性に従って液晶を配向させる。その主な配向法としては、偏光紫外線照射により、分子構造に異方的な分解を生じさせる「光分解型」や、ポリビニルシンナメートを用い、偏光紫外線を照射し、偏光と平行な２つの側鎖の二重結合部分で二量化反応（架橋反応）を生じさせる「二量化型」（例えば、特許文献１を参照のこと。）、アゾベンゼンを側鎖に有する側鎖型高分子を用いた場合、偏光紫外線を照射し、偏光と平行な側鎖のアゾベンゼン部で異性化反応を生じさせ、偏光方向と直交した方向に液晶を 配向させる「異性化型」（例えば、非特許文献２を参照のこと。）が知られている。
【０００８】
一方、近年、液晶性を発現し得る感光性の側鎖型高分子を用いた新しい光配向法（以下、配向増幅法とも称する）が検討されている。これは、液晶性を発現し得る感光性の側鎖型高分子を有する膜に、偏光照射によって配向処理を行い、その後、その側鎖型高分子膜を加熱する工程を経て、配向制御能が付与された塗膜を得るというものである。このとき、偏光照射によって発現した僅かな異方性がドライビングフォースとなり、液晶性の側鎖型高分子自体が自己組織化により効率的に再配向する。その結果、液晶配向膜として高効率な配向処理が実現し、高い配向制御能が付与された液晶配向膜を得ることができる（例えば、特許文献２を参照のこと。）。
【０００９】
さらに、この配向増幅法によって得られた高分子フィルムは、分子配向により複屈折性が発現することから、液晶配向膜の用途以外にも位相差フィルムなどの様々な光学素子としても利用することができる。
【先行技術文献】
【特許文献】
【００１０】
【特許文献１】特許第３８９３６５９号公報
【特許文献２】ＷＯ２０１４／０５４７８５
【非特許文献】
【００１１】
【非特許文献１】M.Shadt et al., Jpn. J. Appl. Phys. 31, 2155(1992)
【非特許文献２】K.Ichimura et al., Chem. Rev. 100, 1847(2000)
【発明の概要】
【発明が解決しようとする課題】
【００１２】
配向増幅法に用いられる液晶配向膜への高効率な異方性の導入に最適な偏光紫外線の照射量は、その塗膜において感光性基が光反応する量を最適にする偏光紫外線の照射量に対応する。配向増幅法に用いられる液晶配向膜に対して偏光した紫外線を照射した結果、光反応する側鎖の感光性基が少ないと、十分な光反応量とならない。その場合、その後に加熱しても十分な自己組織化は進行しない。一方、光反応する側鎖の感光性基が過剰となると、得られる膜は剛直になって、その後の加熱による自己組織化の進行の妨げとなることがある。
【００１３】
現在、配向増幅法に用いられる液晶配向膜の中には、用いられている重合体中の光反応性基の感度が高い為か、上述した最適な偏光紫外線の照射量の領域が狭いものがある。その結果、液晶表示素子の製造効率の低下が問題となっている。
【００１４】
さらに液晶配向膜の焼成温度が低い場合、残留溶媒などの影響により液晶表示素子の信頼性が低下する可能性があるが、配向増幅法で得られる液晶配向剤はその性質上、高分子液晶の液晶発現温度以上の温度では焼成できないため、総じて焼成温度が低く残留溶媒などが信頼性を低下させる一因となっている。
【００１５】
そこで、本発明は、高効率で配向制御能が付与され、かつ、最適な偏光紫外線照射量や最適な焼成温度に調整が可能なプロセスマージンの広い液晶配向膜を提供することを目的とする。
【課題を解決するための手段】
【００１６】
本発明者らは、上記課題を達成するべく鋭意検討を行った結果、以下の発明を見出した。
【００１７】
＜１＞  下記（Ａ）成分及び（Ｂ）成分を含有し、（Ａ）成分の側鎖と（Ｂ）成分のいずれか又は両方に、光反応性基を含有し、（Ａ）成分と（Ｂ）成分とが水素結合を介して、液晶性超分子を形成することを特徴とする光学活性組成物。
（Ａ）カルボン酸基構造を含有する側鎖を有する重合体、及び
（Ｂ）下記式（１）又は（２）、ピラジンおよびナフチリジンで表される芳香族複素環化合物から選ばれる少なくとも１種の化合物：
【００１８】
【化１】
2020042288.tif 000003
【００１９】
［式中、
Ｘは、単結合、又は炭素原子数１〜１２のアルキレン、エーテル、エステル、アゾ、チオエーテル、ジスルフィド、テトラジン、二置換アルケン、アルキン、もしくはフェニレンを表し、
Ｓは、エーテル、エステル又はフェニレンを表し、
Ｐｙはそれぞれ独立して、以下の群から選ばれる構造を表し、下記構造中、点がついている部分が、式（１）においてＸと結合する部分であり、式（２）においてＳと結合する部分である。
【００２０】
【化２】
2020042288.tif 000004
］。
【００２１】
＜２＞  前記＜１＞の光学活性組成物において、前記（Ａ）成分が、１つの側鎖構造中にカルボン酸基及び光反応性基を含有するのがよい。
【００２２】
＜３＞  前記＜１＞または＜２＞の光学活性組成物において、前記（Ｂ）成分が、前記（Ａ）成分の重合体の重量に対して０．５重量％〜７０重量％含有されるのがよい。
【００２３】
＜４＞  前記＜１＞〜＜３＞のいずれかの光学活性組成物において、前記（Ａ）成分が、下記式（３）及び（４）からなる群から選ばれるいずれか１種のカルボン酸基構造を含有する側鎖を有する重合体であるのがよい。
【００２４】
【化３】
2020042288.tif 000005
【００２５】
［式中、
Ａは、単結合、−Ｏ−、−ＣＯＯ−、−ＣＯＮＨ−、及び−ＮＨ−から選ばれる基を表し、
Ｂは、単結合、−Ｏ−、−ＣＯＯ−、−ＣＯＮＨ−、−ＮＨ−、及び−ＣＨ＝ＣＨ−ＣＯＯ−から選ばれる基を表し、
Ａｒ１及びＡｒ２はそれぞれ独立に、フェニル基またはナフチル基を表し、
ｌ及びｍはそれぞれ独立に０〜１２の整数である］。
【００２６】
＜５＞  前記＜１＞〜＜４＞のいずれかの光学活性組成物において、前記（Ｂ）成分が、下記から選ばれる少なくとも１種の化合物であるのがよい。
【００２７】
【化４】
2020042288.tif 000006
【００２８】
【化５】
2020042288.tif 000007
【００２９】
【化６】
2020042288.tif 000008
［式中、
ｎは、１から３の整数を表し、
ｌは、２から６の整数を表し、及び
ｍは、１から４の整数を表す］。
【００３０】
＜６＞  前記＜１＞〜＜５＞のいずれかの光学活性組成物を含有する、液晶配向剤。
＜７＞  前記＜６＞の液晶配向剤から得られる、液晶配向膜。
＜８＞  前記＜７＞の液晶配向膜を具備する、液晶表示素子。
【発明の効果】
【００３１】
本発明により、高効率で配向制御能が付与され、かつ、最適な偏光紫外線照射量の領域が広い、もしくは、高分子液晶の液晶発現温度を好適に選択可能な、光学活性組成物、該組成物を含有する液晶配向剤、該液晶配向剤から得られる液晶配向膜、該液晶配向膜を有する基板及び該基板を有する横電界駆動型液晶表示素子を提供することができる。さらには、該光学活性組成物を用いることで位相差フィルムなどに光学素子の製造におけるプロセスマージン（偏光紫外線照射量や焼成温度）の広い高分子フィルムを提供することができる。
【図面の簡単な説明】
【００３２】
【図１】図１は、実施例８と比較例２から得られた二色性を表したグラフである。
【図２】図２は、実施例１０と比較例３から得られた各照射量における面内配向度Ｓを表したグラフである。
【発明を実施するための形態】
【００３３】
以下、本発明の実施形態について詳しく説明する。
＜光学活性組成物＞
本発明の光学活性組成物は、下記（Ａ）成分及び（Ｂ）成分を含有し、（Ａ）成分と（Ｂ）成分のいずれか又は両方に、光反応性基を含有し、（Ａ）成分と（Ｂ）成分とが水素結合を介して、液晶性超分子を形成することを特徴とする。
（Ａ）カルボン酸基構造を含有する側鎖を有する重合体、及び
（Ｂ）下記式（１）及び（２）で表される化合物から選ばれる少なくとも１種の化合物：
【００３４】
【化７】
2020042288.tif 000009
【００３５】
［式中、
Ｘは、単結合、又は炭素原子数１〜１２のアルキレン、エーテル、エステル、アゾ、チオエーテル、ジスルフィド、テトラジン、二置換アルケン、アルキン、及びフェニレンを表し、
Ｓは、エーテル、エステル又はフェニレンを表し、
Ｐｙはそれぞれ独立して、以下の群から選ばれる構造を表し、下記構造中、点がついている部分が、式（１）においてＸと結合する部分であり、式（２）においてＳと結合する部分である。
【００３６】
【化８】
2020042288.tif 000010
］。
【００３７】
なぜ上記構成要件を満たす組成物が本発明の課題を解決し得る効果を奏するかは定かではないが、概ね以下のように考えられる。
【００３８】
本発明における（Ａ）成分であるカルボン酸基構造を含有する側鎖を有する重合体はカルボン酸同士の水素結合によって超分子液晶を示すと言われている。このような超分子液晶では水素結合を形成している芳香環−カルボン酸−カルボン酸−芳香環の構造が下記に示すようなメソゲン構造になっており、液晶性を示す温度範囲や、紫外線の吸収帯などはほとんどこのメソゲン部位で決定されると考えられる。
【００３９】
【化９】
2020042288.tif 000011
【００４０】
このとき、本発明の（Ｂ）成分である芳香族複素環構造が存在すると、カルボン酸の一部は複素環との水素結合（もしくはイオン結合などの相互作用）によってメソゲン構造を形成し、液晶性を発現することになる。その結果、液晶性を示す温度範囲や、紫外線の吸収帯などが変化することとなる。本発明ではこれらの組み合わせを自由に選択することによって、液晶の発現温度領域や、紫外線に対する感度などを任意の範囲に調整することが可能となる。なおこれらは理論であって本発明を拘束するものではない。
【００４１】
＜＜（Ａ）成分＞＞
（Ａ）成分は、カルボン酸基構造を含有する側鎖を有する重合体である。このとき、１つの側鎖構造中にカルボン酸基及び光反応性基を含有しても、重合体中に光反応性基を含有する別の側鎖が存在しても良いが、光学活性組成物反応効率の点から、１つの側鎖構造中にカルボン酸基及び光反応性基を含有することが好ましい。
【００４２】
１つの側鎖構造中にカルボン酸基及び光反応性基を含有する場合、その側鎖（以下、特定側鎖とも称する）の一般式は上記式（３）及び（４）で表すことができる。
【００４３】
上記式（３）、（４）中、Ａは単結合、−Ｏ−、−ＣＯＯ−、−ＣＯＮＨ−、及び−ＮＨ−から選ばれる基を表し、その中でも液晶性発現の観点から−Ｏ−、−ＣＯＯ−が好ましい。
また、上記式（３）、（４）中、Ｂは単結合、−Ｏ−、−ＣＯＯ−、−ＣＯＮＨ−、−ＮＨ−、及び−ＣＨ＝ＣＨ−ＣＯＯ−から選ばれる基を表し、その中でも液晶性発現の観点から−Ｏ−、−ＣＯＯ−が好ましい。
【００４４】
Ａｒ１、Ａｒ２はそれぞれ独立にフェニル基またはナフチル基を表す。
【００４５】
ｌ及びｍはそれぞれ独立に０〜１２の整数である。その中でも液晶性発現の観点から、
２から８の整数が好ましい。
【００４６】
上記式（３）及び（４）で表される側鎖構造の具体例は以下のように例示されるが、これらに限定されるものではない。
【００４７】
【化１０】
2020042288.tif 000012
【００４８】
式中、ｍは２から１２の整数を表す。
【００４９】
＜＜重合体の製法＞＞
（Ａ）成分の重合体は、上述した特定側鎖を含有するモノマーの重合反応により得ることができる。また、光反応性基を含有する側鎖を有するモノマーと、カルボン酸基を含有する側鎖を有するモノマーとの共重合によっても得ることができる。さらに、液晶性の発現能を損なわない範囲でその他のモノマーと共重合することができる。
その他のモノマーとしては、例えば工業的に入手できるラジカル重合反応可能なモノマーが挙げられる。
【００５０】
その他のモノマーの具体例としては、不飽和カルボン酸、アクリル酸エステル化合物、メタクリル酸エステル化合物、マレイミド化合物、アクリロニトリル、マレイン酸無水物、スチレン化合物及びビニル化合物等が挙げられる。
【００５１】
不飽和カルボン酸の具体例としてはアクリル酸、メタクリル酸、イタコン酸、マレイン酸、フマル酸などが挙げられる。
【００５２】
アクリル酸エステル化合物としては、例えば、メチルアクリレート、エチルアクリレート、イソプロピルアクリレート、ベンジルアクリレート、ナフチルアクリレート、アントリルアクリレート、アントリルメチルアクリレート、フェニルアクリレート、２，２，２−トリフルオロエチルアクリレート、ｔｅｒｔ−ブチルアクリレート、シクロヘキシルアクリレート、イソボルニルアクリレート、２−メトキシエチルアクリレート、メトキシトリエチレングリコールアクリレート、２−エトキシエチルアクリレート、テトラヒドロフルフリルアクリレート、３−メトキシブチルアクリレート、２−メチル−２−アダマンチルアクリレート、２−プロピル−２−アダマンチルアクリレート、８−メチル−８−トリシクロデシルアクリレート、及び、８−エチル−８−トリシクロデシルアクリレート等が挙げられる。
【００５３】
メタクリル酸エステル化合物としては、例えば、メチルメタクリレート、エチルメタクリレート、イソプロピルメタクリレート、ベンジルメタクリレート、ナフチルメタクリレート、アントリルメタクリレート、アントリルメチルメタクリレート、フェニルメタクリレート、２，２，２−トリフルオロエチルメタクリレート、ｔｅｒｔ−ブチルメタクリレート、シクロヘキシルメタクリレート、イソボルニルメタクリレート、２−メトキシエチルメタクリレート、メトキシトリエチレングリコールメタクリレート、２−エトキシエチルメタクリレート、テトラヒドロフルフリルメタクリレート、３−メトキシブチルメタクリレート、２−メチル−２−アダマンチルメタクリレート、２−プロピル−２−アダマンチルメタクリレート、８−メチル−８−トリシクロデシルメタクリレート、及び、８−エチル−８−トリシクロデシルメタクリレート等が挙げられる。  グリシジル（メタ）アクリレート、（３−メチル−３−オキセタニル）メチル（メタ）アクリレート、および（３−エチル−３−オキセタニル）メチル（メタ）アクリレートなどの環状エーテル基を有する（メタ）アクリレート化合物も用いることができる。
【００５４】
ビニル化合物としては、例えば、ビニルエーテル、メチルビニルエーテル、ベンジルビニルエーテル、２−ヒドロキシエチルビニルエーテル、フェニルビニルエーテル、及び、プロピルビニルエーテル等が挙げられる。
【００５５】
スチレン化合物としては、例えば、スチレン、メチルスチレン、クロロスチレン、ブロモスチレン等が挙げられる。
【００５６】
マレイミド化合物としては、例えば、マレイミド、Ｎ−メチルマレイミド、Ｎ−フェニルマレイミド、及びＮ−シクロヘキシルマレイミド等が挙げられる。
【００５７】
（Ａ）成分の重合体の製造方法については、特に限定されるものではなく、工業的に扱われている汎用な方法が利用できる。具体的には、特定側鎖側鎖モノマーのビニル基を利用したカチオン重合やラジカル重合、アニオン重合により製造することができる。これらの中では反応制御のしやすさなどの観点からラジカル重合が特に好ましい。
【００５８】
ラジカル重合の重合開始剤としては、ラジカル重合開始剤や、可逆的付加−開裂型連鎖移動（ＲＡＦＴ）重合試薬等の公知の化合物を使用することができる。
【００５９】
ラジカル熱重合開始剤は、分解温度以上に加熱することにより、ラジカルを発生させる化合物である。このようなラジカル熱重合開始剤としては、例えば、ケトンパーオキサイド類（メチルエチルケトンパーオキサイド、シクロヘキサノンパーオキサイド等）、ジアシルパーオキサイド類（アセチルパーオキサイド、ベンゾイルパーオキサイド等）、ハイドロパーオキサイド類（過酸化水素、ｔｅｒｔ−ブチルハイドパーオキサイド、クメンハイドロパーオキサイド等）、ジアルキルパーオキサイド類  （ジ−ｔｅｒｔ−ブチルパーオキサイド、ジクミルパーオキサイド、ジラウロイルパーオキサイド等）、パーオキシケタール類（ジブチルパーオキシ  シクロヘキサン等）、アルキルパーエステル類（パーオキシネオデカン酸−ｔｅｒｔ−ブチルエステル、パーオキシピバリン酸−ｔｅｒｔ−ブチルエステル、パーオキシ  ２−エチルシクロヘキサン酸−ｔｅｒｔ−アミルエステル等）、過硫酸塩類（過硫酸カリウム、過硫酸ナトリウム、過硫酸アンモニウム等）、アゾ系化合物（アゾビスイソブチロニトリル、および２，２′−ジ（２−ヒドロキシエチル）アゾビスイソブチロニトリル等）が挙げられる。このようなラジカル熱重合開始剤は、１種を単独で使用することもできるし、あるいは２種以上を組み合わせて使用することもできる。
【００６０】
ラジカル光重合開始剤は、ラジカル重合を光照射によって開始する化合物であれば特に限定されない。このようなラジカル光重合開始剤としては、ベンゾフェノン、ミヒラーズケトン、４，４’−ビス（ジエチルアミノ）ベンゾフェノン、キサントン、チオキサントン、イソプロピルキサントン、２，４−ジエチルチオキサントン、２−エチルアントラキノン、アセトフェノン、２−ヒドロキシ−２−メチルプロピオフェノン、２−ヒドロキシ−２−メチル−４’−イソプロピルプロピオフェノン、１−ヒドロキシシクロヘキシルフェニルケトン、イソプロピルベンゾインエーテル、イソブチルベンゾインエーテル、２，２−ジエトキシアセトフェノン、２，２−ジメトキシ−２−フェニルアセトフェノン、カンファーキノン、ベンズアントロン、２−メチル−１−［４−（メチルチオ）フェニル］−２−モルホリノプロパン−１−オン、２−ベンジル−２−ジメチルアミノ−１−（４−モルホリノフェニル）−ブタノン−１、４−ジメチルアミノ安息香酸エチル、４−ジメチルアミノ安息香酸イソアミル、４，４’−ジ（ｔ−ブチルペルオキシカルボニル）ベンゾフェノン、３，４，４’−トリ（ｔ−ブチルペルオキシカルボニル）ベンゾフェノン、２，４，６−トリメチルベンゾイルジフェニルフォスフィンオキサイド、２−（４’−メトキシスチリル）−４，６−ビス（トリクロロメチル）−ｓ−トリアジン、２−（３’，４’−ジメトキシスチリル）−４，６−ビス（トリクロロメチル）−ｓ−トリアジン、２−（２’，４’−ジメトキシスチリル）−４，６−ビス（トリクロロメチル）−ｓ−トリアジン、２−（２’−メトキシスチリル）−４，６−ビス（トリクロロメチル）−ｓ−トリアジン、２−（４’−ペンチルオキシスチリル）−４，６−ビス（トリクロロメチル）−ｓ−トリアジン、４−［ｐ−Ｎ，Ｎ−ジ（エトキシカルボニルメチル）］−２，６−ジ（トリクロロメチル）−ｓ−トリアジン、１，３−ビス（トリクロロメチル）−５−（２’−クロロフェニル）−ｓ−トリアジン、１，３−ビス（トリクロロメチル）−５−（４’−メトキシフェニル）−ｓ−トリアジン、２−（ｐ−ジメチルアミノスチリル）ベンズオキサゾール、２−（ｐ−ジメチルアミノスチリル）ベンズチアゾール、２−メルカプトベンゾチアゾール、３，３’−カルボニルビス（７−ジエチルアミノクマリン）、２−（ｏ−クロロフェニル）−４，４’，５，５’−テトラフェニル−１，２’−ビイミダゾール、２，２’−ビス（２−クロロフェニル）−４，４’，５，５’−テトラキス（４−エトキシカルボニルフェニル）−１，２’−ビイミダゾール、２，２’−ビス（２，４−ジクロロフェニル）−４，４’，５，５’−テトラフェニル−１，２’−ビイミダゾール、２，２’ビス（２，４−ジブロモフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、３−（２−メチル−２−ジメチルアミノプロピオニル）カルバゾール、３，６−ビス（２−メチル−２−モルホリノプロピオニル）−９−ｎ−ドデシルカルバゾール、１−ヒドロキシシクロヘキシルフェニルケトン、ビス（５−２，４−シクロペンタジエン−１−イル）−ビス（２，６−ジフルオロ−３−（１Ｈ−ピロール−１−イル）−フェニル）チタニウム、３，３’，４，４’−テトラ（ｔ−ブチルペルオキシカルボニル）ベンゾフェノン、３，３’，４，４’−テトラ（ｔ−ヘキシルペルオキシカルボニル）ベンゾフェノン、３，３’−ジ（メトキシカルボニル）−４，４’−ジ（ｔ−ブチルペルオキシカルボニル）ベンゾフェノン、３，４’−ジ（メトキシカルボニル）−４，３’−ジ（ｔ−ブチルペルオキシカルボニル）ベンゾフェノン、４，４’−ジ（メトキシカルボニル）−３，３’−ジ（ｔ−ブチルペルオキシカルボニル）ベンゾフェノン、２−（３−メチル−３Ｈ−ベンゾチアゾール−２−イリデン）−１−ナフタレン−２−イル−エタノン、又は２−（３−メチル−１，３−ベンゾチアゾール−２（３Ｈ）−イリデン）−１−（２−ベンゾイル）エタノン等を挙げることができる。これらの化合物は単独で使用してもよく、２つ以上を混合して使用することもできる。
【００６１】
ラジカル重合法は、特に制限されるものでなく、乳化重合法、懸濁重合法、分散重合法、沈殿重合法、塊状重合法、溶液重合法等を用いることができる。
【００６２】
重合反応に用いる有機溶媒としては、生成した高分子が溶解するものであれば特に限定されない。その具体例を以下に挙げる。
【００６３】
Ｎ，Ｎ−ジメチルホルムアミド、Ｎ，Ｎ−ジメチルアセトアミド、Ｎ−メチル−２−ピロリドン、Ｎ−エチル−２−ピロリドン、Ｎ−メチルカプロラクタム、ジメチルスルホキシド、テトラメチル尿素、ピリジン、ジメチルスルホン、ヘキサメチルスルホキシド、γ−ブチロラクトン、イソプロピルアルコール、メトキシメチルペンタノール、ジペンテン、エチルアミルケトン、メチルノニルケトン、メチルエチルケトン、メチルイソアミルケトン、メチルイソプロピルケトン、メチルセルソルブ、エチルセルソルブ、メチルセロソルブアセテート、エチルセロソルブアセテート、ブチルカルビトール、エチルカルビトール、エチレングリコール、エチレングリコールモノアセテート、エチレングリコールモノイソプロピルエーテル、エチレングリコールモノブチルエーテル、プロピレングリコール、プロピレングリコールモノアセテート、プロピレングリコールモノメチルエーテル、プロピレングリコール−ｔｅｒｔ−ブチルエーテル、ジプロピレングリコールモノメチルエーテル、ジエチレングリコール、ジエチレングリコールモノアセテート、ジエチレングリコールジメチルエーテル、ジプロピレングリコールモノアセテートモノメチルエーテル、ジプロピレングリコールモノメチルエーテル、ジプロピレングリコールモノエチルエーテル、ジプロピレングリコールモノアセテートモノエチルエーテル、ジプロピレングリコールモノプロピルエーテル、ジプロピレングリコールモノアセテートモノプロピルエーテル、３−メチル−３−メトキシブチルアセテート、トリプロピレングリコールメチルエーテル、３−メチル−３−メトキシブタノール、ジイソプロピルエーテル、エチルイソブチルエーテル、ジイソブチレン、アミルアセテート、ブチルブチレート、ブチルエーテル、ジイソブチルケトン、メチルシクロへキセン、プロピルエーテル、ジヘキシルエーテル、ジオキサン、ｎ−へキサン、ｎ−ペンタン、ｎ−オクタン、ジエチルエーテル、シクロヘキサノン、エチレンカーボネート、プロピレンカーボネート、乳酸メチル、乳酸エチル、酢酸メチル、酢酸エチル、酢酸ｎ−ブチル、酢酸プロピレングリコールモノエチルエーテル、ピルビン酸メチル、ピルビン酸エチル、３−メトキシプロピオン酸メチル、３−エトキシプロピオン酸メチルエチル、３−メトキシプロピオン酸エチル、３−エトキシプロピオン酸、３−メトキシプロピオン酸、３−メトキシプロピオン酸プロピル、３−メトキシプロピオン酸ブチル、ジグライム、４−ヒドロキシ−４−メチル−２−ペンタノン、３−メトキシ−Ｎ，Ｎ−ジメチルプロパンアミド、３−エトキシ−Ｎ，Ｎ−ジメチルプロパンアミド、３−ブトキシ−Ｎ，Ｎ−ジメチルプロパンアミド等が挙げられる。
【００６４】
これら有機溶媒は単独で使用しても、混合して使用してもよい。さらに、生成する高分子を溶解させない溶媒であっても、生成した高分子が析出しない範囲で、上述の有機溶媒に混合して使用してもよい。
【００６５】
また、ラジカル重合において有機溶媒中の酸素は重合反応を阻害する原因となるので、有機溶媒は可能な程度に脱気されたものを用いることが好ましい。
ラジカル重合の際の重合温度は３０℃〜１５０℃の任意の温度を選択することができるが、好ましくは５０℃〜１００℃の範囲である。また、反応は任意の濃度で行うことができるが、濃度が低すぎると高分子量の重合体を得ることが難しくなり、濃度が高すぎると反応液の粘性が高くなり過ぎて均一な攪拌が困難となるので、モノマー濃度が、好ましくは１質量％〜５０質量％、より好ましくは５質量％〜３０質量％である。反応初期は高濃度で行い、その後、有機溶媒を追加することができる。
上述のラジカル重合反応においては、ラジカル重合開始剤の比率がモノマーに対して多いと得られる高分子の分子量が小さくなり、少ないと得られる高分子の分子量が大きくなるので、ラジカル開始剤の比率は重合させるモノマーに対して０．１モル％〜１０モル％であることが好ましい。また重合時には各種モノマー成分や溶媒、開始剤などを追加することもできる。
【００６６】
［重合体の回収］
上述の反応により得られた、重合体の反応溶液から、生成した高分子を回収する場合には、反応溶液を貧溶媒に投入して、それら重合体を沈殿させれば良い。沈殿に用いる貧溶媒としては、メタノール、アセトン、ヘキサン、ヘプタン、ブチルセルソルブ、ヘプタン、メチルエチルケトン、メチルイソブチルケトン、エタノール、トルエン、ベンゼン、ジエチルエーテル、メチルエチルエーテル、水等を挙げることができる。貧溶媒に投入して沈殿させた重合体は、濾過して回収した後、常圧あるいは減圧下で、常温あるいは加熱して乾燥することができる。また、沈殿回収した重合体を、有機溶媒に再溶解させ、再沈殿回収する操作を２回〜１０回繰り返すと、重合体中の不純物を少なくすることができる。この際の貧溶媒として、例えば、アルコール類、ケトン類、炭化水素等が挙げられ、これらの中から選ばれる３種類以上の貧溶媒を用いると、より一層精製の効率が上がるので好ましい。
【００６７】
本発明の（Ａ）成分の重合体の分子量は、得られる塗膜の強度、塗膜形成時の作業性、および塗膜の均一性を考慮した場合、ＧＰＣ（Ｇｅｌ  Ｐｅｒｍｅａｔｉｏｎ  Ｃｈｒｏｍａｔｏｇｒａｐｈｙ）法で測定した重量平均分子量が、２０００〜１００００００が好ましく、より好ましくは、５０００〜１０００００である。
【００６８】
＜＜Ｂ成分＞＞
本発明の光学活性組成物は、（Ｂ）成分として下記式（１）又は（２）で表される化合物から選ばれる少なくとも１種の化合物を含有する。
【００６９】
【化１１】
2020042288.tif 000013
【００７０】
上記式（１）及び（２）中、Ｘは、単結合、又は炭素原子数１〜１２のアルキレン、エーテル、エステル、アゾ、チオエーテル、ジスルフィド、テトラジン、二置換アルケン、アルキン、もしくはフェニレンを表し、好ましくは、エステル、アゾ、二置換アルケン、又はアルキンを表す。ここで、「二置換アルケン」は、炭素原子数２〜６，好ましくは２〜４の二置換アルケンをいい、この二置換アルケンの置換基は、炭素数１〜５のアルキル基、フッ素、又はシアノ基を表す。
【００７１】
上記式（１）及び（２）中、Ｓは、エーテル、エステル又はフェニレンを表し、好ましくは、フェニレンを表す。
【００７２】
上記式（１）及び（２）中、Ｐｙはそれぞれ独立して、以下の群から選ばれる構造を表す。なお、下記構造中、点がついている部分が、式（１）においてＸと結合する部分であり、式（２）においてＳと結合する部分である。好ましいＰｙは、４−ピリジル、4-ピリジルフェニルである。
【００７３】
【化１２】
2020042288.tif 000014
【００７４】
上記式（１）及び（２）で表される化合物の具体例を以下に例示するが、これに限定されない。
【００７５】
【化１３】
2020042288.tif 000015
【００７６】
【化１４】
2020042288.tif 000016
【００７７】
【化１５】
2020042288.tif 000017
【００７８】
［式中、
ｎは、１から３の整数を表し、
ｌは、２から６の整数を表し、及び
ｍは、１から４の整数を表す］。
【００７９】
なお、液晶性発現の観点から、Ｂ１〜Ｂ９、Ｂ１６、Ｂ１８が好ましく、Ｂ１〜Ｂ５がさらに好ましい。
【００８０】
上記（Ｂ）成分は、上記（Ａ）成分の重合体の重量に対して０．５重量％〜７０重量％含有されることが好ましく、５重量％〜５０重量％含有されることがより好ましい。
【００８１】
また、下記の化合物を（Ｂ）成分として用いても、同様の効果を得ることが可能である。
【００８２】
【化１６】
2020042288.tif 000018
【００８３】
<光学活性組成物の調整＞
本発明に用いられる光学活性組成物は、塗膜の形成に好適となるように塗布液として調製されることが好ましい。すなわち、Ａ成分、Ｂ成分及び後述する、必要に応じて添加される各種添加剤を有機溶媒に溶解した溶液として調製されることが好ましい。その際、Ａ成分、Ｂ成分及び必要に応じて添加される各種添加剤を合計した成分（以下、樹脂成分とも称する）の含有量は、１質量％〜２０質量％が好ましく、より好ましくは３質量％〜１５質量％、特に好ましくは３質量％〜１０質量％である。
【００８４】
＜有機溶媒＞
本発明の光学活性組成物に用いる有機溶媒は、樹脂成分を溶解させる有機溶媒であれば特に限定されない。その具体例を以下に挙げる。
【００８５】
Ｎ，Ｎ−ジメチルホルムアミド、Ｎ，Ｎ−ジメチルアセトアミド、Ｎ−メチル−２−ピロリドン、Ｎ−メチルカプロラクタム、２−ピロリドン、Ｎ−エチルピロリドン、Ｎ−ビニルピロリドン、ジメチルスルホキシド、テトラメチル尿素、ピリジン、ジメチルスルホン、ヘキサメチルスルホキシド、γ−ブチロラクトン、３−メトキシ−Ｎ，Ｎ−ジメチルプロパンアミド、３−エトキシ−Ｎ，Ｎ−ジメチルプロパンアミド、３−ブトキシ−Ｎ，Ｎ−ジメチルプロパンアミド、１，３−ジメチル−イミダゾリジノン、エチルアミルケトン、メチルノニルケトン、メチルエチルケトン、メチルイソアミルケトン、メチルイソプロピルケトン、シクロヘキサノン、エチレンカーボネート、プロピレンカーボネート、ジグライム、４−ヒドロキシ−４−メチル−２−ペンタノン、プロピレングリコールモノアセテート、プロピレングリコールモノメチルエーテル、プロピレングリコール−ｔｅｒｔ−ブチルエーテル、ジプロピレングリコールモノメチルエーテル、ジエチレングリコール、ジエチレングリコールモノアセテート、ジエチレングリコールジメチルエーテル、ジプロピレングリコールモノアセテートモノメチルエーテル、ジプロピレングリコールモノメチルエーテル、ジプロピレングリコールモノエチルエーテル、ジプロピレングリコールモノアセテートモノエチルエーテル、ジプロピレングリコールモノプロピルエーテル、ジプロピレングリコールモノアセテートモノプロピルエーテル、３−メチル−３−メトキシブチルアセテート、トリプロピレングリコールメチルエーテル等が挙げられる。これらは単独で使用しても、混合して使用してもよい。
【００８６】
本発明の光学活性組成物に含有される重合体は、全てが上述したカルボン酸基構造を含有する側鎖を有する重合体であってもよいが、液晶発現能および感光性能を損なわない範囲でそれら以外の他の重合体が混合されていてもよい。その際、樹脂成分中における他の重合体の含有量は、０．５質量％〜８０質量％、好ましくは１質量％〜５０質量％である。
【００８７】
そのような他の重合体は、例えば、ポリ（メタ）アクリレートやポリアミック酸やポリイミド等からなり、液晶性を発現し得る感光性の側鎖型高分子ではない重合体等が挙げられる。
【００８８】
本発明の光学活性組成物は、上記（Ａ）及び（Ｂ）成分以外の成分を含有してもよい。その例としては、光学活性組成物の溶液を塗布した際の、膜厚均一性や表面平滑性を向上させる溶媒や化合物、塗膜と基板との密着性を向上させる化合物等を挙げることができるが、これに限定されない。
膜厚の均一性や表面平滑性を向上させる溶媒（貧溶媒）の具体例としては、次のものが挙げられる。
【００８９】
例えば、イソプロピルアルコール、メトキシメチルペンタノール、メチルセロソルブ、エチルセロソルブ、ブチルセロソルブ、メチルセロソルブアセテート、エチルセロソルブアセテート、ブチルカルビトール、エチルカルビトール、エチルカルビトールアセテート、エチレングリコール、エチレングリコールモノアセテート、エチレングリコールモノイソプロピルエーテル、エチレングリコールモノブチルエーテル、プロピレングリコール、プロピレングリコールモノアセテート、プロピレングリコールモノメチルエーテル、プロピレングリコールモノブチルエーテル、プロピレングリコール−ｔｅｒｔ−ブチルエーテル、ジプロピレングリコールモノメチルエーテル、ジエチレングリコール、ジエチレングリコールモノアセテート、ジエチレングリコールジメチルエーテル、ジプロピレングリコールモノアセテートモノメチルエーテル、ジプロピレングリコールモノメチルエーテル、ジプロピレングリコールモノエチルエーテル、ジプロピレングリコールモノアセテートモノエチルエーテル、ジプロピレングリコールモノプロピルエーテル、ジプロピレングリコールモノアセテートモノプロピルエーテル、３−メチル−３−メトキシブチルアセテート、トリプロピレングリコールメチルエーテル、３−メチル−３−メトキシブタノール、ジイソプロピルエーテル、エチルイソブチルエーテル、ジイソブチレン、アミルアセテート、ブチルブチレート、ブチルエーテル、ジイソブチルケトン、メチルシクロへキセン、プロピルエーテル、ジヘキシルエーテル、１−ヘキサノール、ｎ−へキサン、ｎ−ペンタン、ｎ−オクタン、ジエチルエーテル、乳酸メチル、乳酸エチル、酢酸メチル、酢酸エチル、酢酸ｎ−ブチル、酢酸プロピレングリコールモノエチルエーテル、ピルビン酸メチル、ピルビン酸エチル、３−メトキシプロピオン酸メチル、３−エトキシプロピオン酸メチルエチル、３−メトキシプロピオン酸エチル、３−エトキシプロピオン酸、３−メトキシプロピオン酸、３−メトキシプロピオン酸プロピル、３−メトキシプロピオン酸ブチル、１−メトキシ−２−プロパノール、１−エトキシ−２−プロパノール、１−ブトキシ−２−プロパノール、１−フェノキシ−２−プロパノール、プロピレングリコールモノアセテート、プロピレングリコールジアセテート、プロピレングリコール−１−モノメチルエーテル−２−アセテート、プロピレングリコール−１−モノエチルエーテル−２−アセテート、ジプロピレングリコール、２−（２−エトキシプロポキシ）プロパノール、乳酸メチルエステル、乳酸エチルエステル、乳酸ｎ−プロピルエステル、乳酸ｎ−ブチルエステル、乳酸イソアミルエステル等の低表面張力を有する溶媒等が挙げられる。
【００９０】
これらの貧溶媒は、１種類でも複数種類を混合して用いてもよい。上述のような溶媒を用いる場合は、本発明の光学活性組成物に含まれる溶媒全体の溶解性を著しく低下させることが無いように、溶媒全体の５質量％〜８０質量％であることが好ましく、より好ましくは２０質量％〜６０質量％である。
【００９１】
膜厚の均一性や表面平滑性を向上させる化合物としては、フッ素系界面活性剤、シリコーン系界面活性剤およびノ二オン系界面活性剤等が挙げられる。
【００９２】
より具体的には、例えば、エフトップ（登録商標）３０１、ＥＦ３０３、ＥＦ３５２（トーケムプロダクツ社製）、メガファック（登録商標）Ｆ１７１、Ｆ１７３、Ｒ−３０（ＤＩＣ社製）、フロラードＦＣ４３０、ＦＣ４３１（住友スリーエム社製）、アサヒガード（登録商標）ＡＧ７１０（旭硝子社製）、サーフロン（登録商標）Ｓ−３８２、ＳＣ１０１、ＳＣ１０２、ＳＣ１０３、ＳＣ１０４、ＳＣ１０５、ＳＣ１０６（ＡＧＣセイミケミカル社製）等が挙げられる。これらの界面活性剤の使用割合は、重合体組成物に含有される樹脂成分の１００質量部に対して、好ましくは０．０１質量部〜２質量部、より好ましくは０．０１質量部〜１質量部である。
【００９３】
塗膜と基板との密着性を向上させる化合物の具体例としては、次に示す官能性シラン含有化合物などが挙げられる。
【００９４】
例えば、３−アミノプロピルトリメトキシシラン、３−アミノプロピルトリエトキシシラン、２−アミノプロピルトリメトキシシラン、２−アミノプロピルトリエトキシシラン、Ｎ−（２−アミノエチル）−３−アミノプロピルトリメトキシシラン、Ｎ−（２−アミノエチル）−３−アミノプロピルメチルジメトキシシラン、３−ウレイドプロピルトリメトキシシラン、３−ウレイドプロピルトリエトキシシラン、Ｎ−エトキシカルボニル−３−アミノプロピルトリメトキシシラン、Ｎ−エトキシカルボニル−３−アミノプロピルトリエトキシシラン、Ｎ−トリエトキシシリルプロピルトリエチレントリアミン、Ｎ−トリメトキシシリルプロピルトリエチレントリアミン、１０−トリメトキシシリル−１，４，７−トリアザデカン、１０−トリエトキシシリル−１，４，７−トリアザデカン、９−トリメトキシシリル−３，６−ジアザノニルアセテート、９−トリエトキシシリル−３，６−ジアザノニルアセテート、Ｎ−ベンジル−３−アミノプロピルトリメトキシシラン、Ｎ−ベンジル−３−アミノプロピルトリエトキシシラン、Ｎ−フェニル−３−アミノプロピルトリメトキシシラン、Ｎ−フェニル−３−アミノプロピルトリエトキシシラン、Ｎ−ビス（オキシエチレン）−３−アミノプロピルトリメトキシシラン、Ｎ−ビス（オキシエチレン）−３−アミノプロピルトリエトキシシラン等が挙げられる。
【００９５】
さらに、基板と塗膜の密着性の向上に加え、液晶表示素子を構成した時のバックライトによる電気特性の低下等を防ぐ目的で、以下のようなフェノプラスト系やエポキシ基含有化合物の添加剤を、本発明の光学活性組成物中に含有させても良い。具体的なフェノプラスト系添加剤を以下に示すが、この構造に限定されない。
【００９６】
【化１７】
2020042288.tif 000019
【００９７】
具体的なエポキシ基含有化合物としては、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、２，２−ジブロモネオペンチルグリコールジグリシジルエーテル、１，３，５，６−テトラグリシジル−２，４−ヘキサンジオール、Ｎ，Ｎ，Ｎ’，Ｎ’，−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’，−テトラグリシジル−４、４’−ジアミノジフェニルメタンなどが例示される。
【００９８】
基板との密着性を向上させる化合物を使用する場合、その使用量は、光学活性組成物に含有される樹脂成分の１００質量部に対して０．１質量部〜３０質量部であることが好ましく、より好ましくは１質量部〜２０質量部である。使用量が０．１質量部未満であると密着性向上の効果は期待できず、３０質量部よりも多くなると液晶の配向性が悪くなる場合がある。
【００９９】
添加剤として、光増感剤を用いることもできる。無色増感剤および三重項増感剤が好ましい。
【０１００】
光増感剤としては、芳香族ニトロ化合物、クマリン（７−ジエチルアミノ−４−メチルクマリン、７−ヒドロキシ４−メチルクマリン）、ケトクマリン、カルボニルビスクマリン、芳香族２−ヒドロキシケトン、およびアミノ置換された、芳香族２−ヒドロキシケトン（２−ヒドロキシベンゾフェノン、モノ−もしくはジ−ｐ−（ジメチルアミノ）−２−ヒドロキシベンゾフェノン）、アセトフェノン、アントラキノン、キサントン、チオキサントン、ベンズアントロン、チアゾリン（２−ベンゾイルメチレン−３−メチル−β−ナフトチアゾリン、２−（β−ナフトイルメチレン）−３−メチルベンゾチアゾリン、２−（α−ナフトイルメチレン）−３−メチルベンゾチアゾリン、２−（４−ビフェノイルメチレン）−３−メチルベンゾチアゾリン、２−（β−ナフトイルメチレン）−３−メチル
−β−ナフトチアゾリン、２−（４−ビフェノイルメチレン）−３−メチル−β−ナフトチアゾリン、２−（ｐ−フルオロベンゾイルメチレン）−３−メチル−β−ナフトチアゾリン）、オキサゾリン（２−ベンゾイルメチレン−３−メチル−β−ナフトオキサゾリン、２−（β−ナフトイルメチレン）−３−メチルベンゾオキサゾリン、２−（α−ナフトイルメチレン）−３−メチルベンゾオキサゾリン、２−（４−ビフェノイルメチレン）−３−メチルベンゾオキサゾリン、２−（β−ナフトイルメチレン）−３−メチル−β−ナフトオキサゾリン、２−（４−ビフェノイルメチレン）−３−メチル−β−ナフトオキサゾリン、２−（ｐ−フルオロベンゾイルメチレン）−３−メチル−β−ナフトオキサゾリン）、ベンゾチアゾール、ニトロアニリン（ｍ−もしくはｐ−ニトロアニリン、２，４，６−トリニトロアニリン）またはニトロアセナフテン（５−ニトロアセナフテン）、（２−［（ｍ−ヒドロキシ−ｐ−メトキシ）スチリル］ベンゾチアゾール、ベンゾインアルキルエーテル、Ｎ−アルキル化フタロン、アセトフェノンケタール（２，２−ジメトキシフェニルエタノン）、ナフタレン、アントラセン（２−ナフタレンメタノール、２−ナフタレンカルボン酸、９−アントラセンメタノール、および９−アントラセンカルボン酸）、ベンゾピラン、アゾインドリジン、メロクマリン等がある。
【０１０１】
好ましくは、芳香族２−ヒドロキシケトン（ベンゾフェノン）、クマリン、ケトクマリン、カルボニルビスクマリン、アセトフェノン、アントラキノン、キサントン、チオキサントン、およびアセトフェノンケタールである。
【０１０２】
本発明の光学活性組成物には、上述したものの他、本発明の効果が損なわれない範囲であれば、塗膜の誘電率や導電性などの電気特性を変化させる目的で、誘電体や導電物質、さらには、塗膜にした際の膜の硬度や緻密度を高める目的で、架橋性化合物を添加してもよい。
【０１０３】
上述した光学活性組成物を基板に塗布、焼成した塗膜は、例えば液晶配向膜として用いることが出来る。本発明の光学活性組成物を含有する液晶配向剤を横電界駆動用の導電膜を有する基板上に塗布する方法は特に限定されない。
【０１０４】
塗布方法は、工業的には、スクリーン印刷、オフセット印刷、フレキソ印刷またはインクジェット法などで行う方法が一般的である。その他の塗布方法としては、ディップ法、ロールコータ法、スリットコータ法、スピンナ法（回転塗布法）またはスプレー法などがあり、目的に応じてこれらを用いてもよい。
【０１０５】
＜＜液晶表示素子の製造＞＞
＜工程［Ｉ］＞
本発明の光学活性組成物を含有する液晶配向剤を用いた液晶表示素子の製造は、以下の工程［Ｉ］から［ＩＶ］で表される。まず、工程［Ｉ］は、導電膜を有する基板上に本発明の液晶配向剤を塗布する過程である。塗布した後は、ホットプレート、熱循環型オーブンまたはＩＲ（赤外線）型オーブンなどの加熱手段により５０〜２００℃、好ましくは５０〜１５０℃で溶媒を蒸発させて塗膜を得ることができる。このときの乾燥温度は、側鎖型高分子の液晶相発現温度よりも低いことが好ましい。
【０１０６】
塗膜の厚みは、厚すぎると液晶表示素子の消費電力の面で不利となり、薄すぎると液晶表示素子の信頼性が低下する場合があるので、好ましくは５ｎｍ〜３００ｎｍ、より好ましくは１０ｎｍ〜１５０ｎｍである。
尚、［Ｉ］工程の後、続く［ＩＩ］工程の前に塗膜の形成された基板を室温にまで冷却する工程を設けることも可能である。
【０１０７】
＜工程［ＩＩ］＞
工程［ＩＩ］では、工程［Ｉ］で得られた塗膜に偏光した紫外線を照射する。塗膜の膜面に偏光した紫外線を照射する場合、基板に対して一定の方向から偏光板を介して偏光された紫外線を照射する。使用する紫外線としては、波長１００ｎｍ〜４００ｎｍの範囲の紫外線を使用することができる。好ましくは、使用する塗膜の種類によりフィルター等を介して最適な波長を選択する。そして、例えば、選択的に光架橋反応を誘起できるように、波長２９０ｎｍ〜４００ｎｍの範囲の紫外線を選択して使用することができる。紫外線としては、例えば、高圧水銀灯から放射される光を用いることができる。
【０１０８】
偏光した紫外線の照射量は、使用する塗膜に依存する。照射量は、該塗膜における、偏光した紫外線の偏光方向と平行な方向の紫外線吸光度と垂直な方向の紫外線吸光度との差であるΔＡの最大値（以下、ΔＡｍａｘとも称する）を実現する偏光紫外線の量の１％〜７０％の範囲内とすることが好ましく、１％〜５０％の範囲内とすることがより好ましい。
【０１０９】
＜工程［ＩＩＩ］＞
工程［ＩＩＩ］では、工程［ＩＩ］で偏光した紫外線の照射された塗膜を加熱する。加熱により、塗膜に配向制御能を付与することができる。
加熱は、ホットプレート、熱循環型オーブンまたはＩＲ（赤外線）型オーブンなどの加熱手段を用いることができる。加熱温度は、使用する塗膜の液晶性を発現させる温度を考慮して決めることができる。
【０１１０】
加熱温度は、側鎖型高分子が液晶性を発現する温度（以下、液晶発現温度という）の温度範囲内であることが好ましい。塗膜のような薄膜表面の場合、塗膜表面の液晶発現温度は、液晶性を発現し得る感光性の側鎖型高分子をバルクで観察した場合の液晶発現温度よりも低いことが予想される。このため、加熱温度は、塗膜表面の液晶発現温度の温度範囲内であることがより好ましい。すなわち、偏光紫外線照射後の加熱温度の温度範囲は、使用する側鎖型高分子の液晶発現温度の温度範囲の下限より１０℃低い温度を下限とし、その液晶温度範囲の上限より１０℃低い温度を上限とする範囲の温度であることが好ましい。加熱温度が、上記温度範囲よりも低いと、塗膜における熱による異方性の増幅効果が不十分となる傾向があり、また加熱温度が、上記温度範囲よりも高すぎると、塗膜の状態が等方性の液体状態（等方相）に近くなる傾向があり、この場合、自己組織化によって一方向に再配向することが困難になることがある。
【０１１１】
なお、液晶発現温度は、側鎖型高分子または塗膜表面が固体相から液晶相に相転移がおきるガラス転移温度（Ｔｇ）以上であって、液晶相からアイソトロピック相（等方相）に相転移を起こすアイソトロピック相転移温度（Ｔｉｓｏ）以下の温度をいう。
加熱後に形成される塗膜の厚みは、工程［Ｉ］で記した同じ理由から、好ましくは５ｎｍ〜３００ｎｍ、より好ましくは５０ｎｍ〜１５０ｎｍであるのがよい。
【０１１２】
以上の工程を有することにより、本発明の製造方法では、高効率な、塗膜への異方性の導入を実現することができる。そして、高効率に液晶配向膜付基板を製造することができる。
【０１１３】
＜工程［ＩＶ］＞
［ＩＶ］工程は、［ＩＩＩ］で得られた、液晶配向膜を有する基板を、液晶を介して、双方の液晶配向膜が相対するように対向配置して、公知の方法で液晶セルを作製し、液晶表示素子を作製する工程である。
【０１１４】
液晶セル又は液晶表示素子の作製の一例を挙げるならば、上述の基板を２枚用意し、片方の基板の液晶配向膜上にスペーサを散布し、液晶配向膜面が内側になるようにして、もう片方の基板を貼り合わせ、液晶を減圧注入して封止する方法、または、スペーサを散布した液晶配向膜面に液晶を滴下した後に、基板を貼り合わせて封止を行う方法、等を例示することができる。このとき、片側の基板には横電界駆動用の櫛歯のような構造の電極を有する基板を用いることが好ましい。このときのスペーサの径は、好ましくは１μｍ〜３０μｍ、より好ましくは２μｍ〜１０μｍである。このスペーサ径が、液晶層を挟持する一対の基板間距離、すなわち、液晶層の厚みを決めることになる。
【０１１５】
本発明の塗膜付基板の製造方法は、重合体組成物を基板上に塗布し塗膜を形成した後、偏光した紫外線を照射する。次いで、加熱を行うことにより側鎖型高分子膜への高効率な異方性の導入を実現し、液晶の配向制御能を備えた液晶配向膜付基板を製造する。
本発明に用いる塗膜では、側鎖の光反応と液晶性に基づく自己組織化によって誘起される分子再配向の原理を利用して、塗膜への高効率な異方性の導入を実現する。本発明の製造方法では、側鎖型高分子に光反応性基として光架橋性基を有する構造の場合、側鎖型高分子を用いて基板上に塗膜を形成した後、偏光した紫外線を照射し、次いで、加熱を行った後、液晶表示素子を作成する。
【０１１６】
こうすることにより、本発明によって提供される液晶表示素子は光や熱などの外部ストレスに対して高い信頼性を示すことになる。
以上のようにして、本発明の方法によって製造された横電界駆動型液晶表示素子用基板又は該基板を有する横電界駆動型液晶表示素子は、信頼性に優れたものとなり、大画面で高精細の液晶テレビなどに好適に利用できる。
【０１１７】
以下、実施例を用いて本発明を説明するが、本発明は、該実施例に限定されるものではない。
【実施例】
【０１１８】
実施例で使用する略号は以下のとおりである。
【０１１９】
（メタクリルモノマー）
【０１２０】
【化１８】
2020042288.tif 000020
【０１２１】
（ビピリジン系添加剤）
【化１９】
2020042288.tif 000021
【０１２２】
（有機溶媒）
ＴＨＦ：テトラヒドロフラン
ＮＭＰ：Ｎ−メチル−２−ピロリドン
ＢＣ：ブチルセロソルブ
【０１２３】
（重合開始剤）
ＡＩＢＮ：２,２’−アゾビスイソブチロニトリル
ポリマーの分子量測定条件は、以下の通りである。
装置：センシュー科学社製  常温ゲル浸透クロマトグラフィー（ＧＰＣ）装置（ＳＳＣ―７２００）、
カラム：Ｓｈｏｄｅｘ社製カラム（ＫＤ−８０３、ＫＤ−８０５）
カラム温度：５０℃
【０１２４】
溶離液：Ｎ，Ｎ’−ジメチルホルムアミド（添加剤として、臭化リチウム−水和物（Ｌｉ
Ｂｒ・Ｈ２Ｏ）が３０ｍｍｏｌ／Ｌ、リン酸・無水結晶（ｏ−リン酸）が３０ｍｍｏｌ／
Ｌ、テトラヒドロフラン（ＴＨＦ）が１０ｍｌ／Ｌ）
流速：１．０ｍｌ／分
【０１２５】
検量線作成用標準サンプル：東ソー社製  ＴＳＫ  標準ポリエチレンオキサイド（分子量
約９０００，０００、１５０，０００、１００，０００、３０，０００）、および、ポリ
マーラボラトリー社製  ポリエチレングリコール（分子量  約１２，０００、４，０００
、１，０００）。
【０１２６】
＜実施例１＞
Ｍ６ＣＡ（１２．４１ｇ、３５．０ｍｍｏｌ）をＴＨＦ（１１１．７ｇ）中に溶解し、ダイアフラムポンプで脱気を行なった後、ＡＩＢＮを（０．２８７ｇ、１．８ｍｍｏｌ）を加え再び脱気を行なった。この後６０℃で３０時間反応させメタクリレートのポリマー溶液を得た。このポリマー溶液をジエチルエーテル（５００ｍl）に滴下し、得られた沈殿物をろ過した。この沈澱物をジエチルエーテルで洗浄し、４０℃のオーブン中で減圧乾燥しメタクリレートポリマー粉末（Ａ）を得た。このポリマーの数平均分子量は１１０００、重量平均分子量は２６０００であった。
【０１２７】
得られたメタクリレートポリマー粉末（Ａ）（６．０ｇ）にＮＭＰ（２９．２９ｇ）を加え、室温で５時間攪拌して溶解させた。この溶液にＮＭＰ（１４．７ｇ）、ＢＣ（５０．０ｇ）を加え５時間攪拌し液晶配向剤（Ａ１）を得た。
また、上記の液晶配向剤（Ａ１）１０．０ｇに対してビピリジン系添加剤 ＢＰｙを０．０３ｇ（固形分に対して５質量％）添加し、室温で３時間撹拌して溶解させ、液晶配向剤（Ａ２）を調製した。
【０１２８】
また、上記の液晶配向剤（Ａ１）１０．０ｇに対してビピリジン系添加剤 ＢＰｙＳｔｙｌを０．０３ｇ（固形分に対して５質量％）添加し、室温で３時間撹拌して溶解させ、液晶配向剤（Ａ３）を調製した。
【０１２９】
また、上記の液晶配向剤（Ａ１）１０．０ｇに対してビピリジン系添加剤 ＢＰｙＣ２を０．０３ｇ（固形分に対して５質量％）添加し、室温で３時間撹拌して溶解させ、液晶配向剤（Ａ４）を調製した。
【０１３０】
また、上記の液晶配向剤（Ａ１）１０．０ｇに対してビピリジン系添加剤 ＢＰｙＣ３を０．０３ｇ（固形分に対して５質量％）添加し、室温で３時間撹拌して溶解させ、液晶配向剤（Ａ５）を調製した。
【０１３１】
＜実施例２＞
Ｍ６ＢＡ（１５．３２ｇ、５０．０ｍｍｏｌ）をＴＨＦ（１４１．６ｇ）中に溶解し、ダイアフラムポンプで脱気を行なった後、ＡＩＢＮを（０．４１１ｇ、２．５ｍｍｏｌ）を加え再び脱気を行なった。この後６０℃で３０時間反応させメタクリレートのポリマー溶液を得た。このポリマー溶液をジエチルエーテル（１５００ｍl）に滴下し、得られた沈殿物をろ過した。この沈澱物をジエチルエーテルで洗浄し、４０℃のオーブン中で減圧乾燥しメタクリレートポリマー粉末（Ｂ）を得た。このポリマーの数平均分子量は１３０００、重量平均分子量は３１０００であった。
【０１３２】
得られたメタクリレートポリマー粉末（Ｂ）（６．０ｇ）にＮＭＰ（２９．２９ｇ）を加え、室温で５時間攪拌して溶解させた。この溶液にＮＭＰ（１４．７．５ｇ）、ＢＣ（５０．０ｇ）を加え５時間攪拌し液晶配向剤（Ｂ１）を得た。
【０１３３】
また、上記の液晶配向剤（Ｂ１）１０．０ｇに対してビピリジン系添加剤 ＢＰｙＳｔｙｌを０．０３ｇ（固形分に対して５質量％）添加し、室温で３時間撹拌して溶解させ、液晶配向剤（Ｂ２）を調製した。
【０１３４】
＜実施例３＞
実施例１で得られた液晶配向剤（Ａ２）を用いて液晶セルを作成し、低分子液晶の配向性を確認した。配向処理における偏光ＵＶの照射量、偏光ＵＶ照射後の加熱温度の条件を振り、最適な配向性が得られる条件を確認した。
【０１３５】
[液晶セルの作製]
基板は、３０ｍｍ×４０ｍｍの大きさで、厚さが０．７ｍｍのガラス基板であり、ＩＴＯ膜をパターニングして形成された櫛歯状の画素電極が配置されたものを用いた。画素電極は、中央部分が屈曲したくの字形状の電極要素を複数配列して構成された櫛歯状の形状を有する。各電極要素の短手方向の幅は１０μｍであり、電極要素間の間隔は２０μｍである。各画素を形成する画素電極が、中央部分の屈曲したくの字形状の電極要素を複数配列して構成されているため、各画素の形状は長方形状ではなく、電極要素と同様に中央部分で屈曲する、太字のくの字に似た形状を備える。そして、各画素は、その中央の屈曲部分を境にして上下に分割され、屈曲部分の上側の第１領域と下側の第２領域を有する。各画素の第１領域と第２領域とを比較すると、それらを構成する画素電極の電極要素の形成方向が異なるものとなっている。すなわち、後述する液晶配向膜の配向処理方向を基準とした場合、画素の第１領域では画素電極の電極要素が＋１５°の角度（時計回り）をなすように形成され、画素の第２領域では画素電極の電極要素が−１５°の角度（時計回り）をなすように形成されている。すなわち、各画素の第１領域と第２領域とでは、画素電極と対向電極との間の電圧印加によって誘起される液晶の、基板面内での回転動作（インプレーン・スイッチング）の方向が互いに逆方向となるように構成されている。実施例１で得られた液晶配向剤（Ａ２）を、準備された上記電極付き基板にスピンコートした。次いで、７０℃のホットプレートで９０秒間乾燥し、膜厚１００ｎｍの液晶配向膜を形成した。次いで、塗膜面に偏光板を介して３１３ｎｍの紫外線を３〜１３ｍＪ／ｃｍ２照射した後に１４０〜１７０℃のホットプレートで１０分間加熱し、液晶配向膜付き基板を得た。また、対向基板として電極が形成されていない高さ４μｍの柱状スペーサーを有するガラス基板にも、同様に塗膜を形成させ、配向処理を施した。一方の基板の液晶配向膜上にシール剤（協立化学製ＸＮ−１５００Ｔ）を印刷した。次いで、もう一方の基板を、液晶配向膜面が向き合い配向方向が０°になるようにして張り合わせた後、シール剤を熱硬化させて空セルを作製した。この空セルに減圧注入法によって、液晶ＭＬＣ−２０４１（メルク株式会社製）を注入し、注入口を封止して、ＩＰＳ（Ｉｎ−Ｐｌａｎｅｓ  Ｓｗｉｔｃｈｉｎｇ）モード液晶表示素子の構成を備えた液晶セルを得た。
【０１３６】
得られた液晶セルをクロスニコルにした偏光板の間に置き、液晶の配向性を確認した。また各電極間に８Ｖｐｐの交流電圧を印可し、画素部の液晶が駆動するかどうかを確認した。以下の表に偏光ＵＶの照射量とその後の加熱温度による液晶配向性の結果を示す。なお、液晶注入後に流動配向などの配向不良が確認されたものを×、配向不良が無く良好な液晶配向性が確認されたものを○と表示する。
【０１３７】
【表１】
2020042288.tif 000022
【０１３８】
＜実施例４＞
実施例３と同様な方法で、液晶配向剤（Ａ３）を用いて液晶セルを作成し、得られた液晶セルの配向性を確認した。以下の表２に液晶セルの液晶配向性の結果を示す。
【０１３９】
【表２】
2020042288.tif 000023
【０１４０】
＜実施例６＞
実施例３と同様な方法で、液晶配向剤（Ａ４）を用いて液晶セルを作成し、得られた液晶セルの配向性を確認した。以下の表３に液晶セルの液晶配向性の結果を示す。
【０１４１】
【表３】
2020042288.tif 000024
【０１４２】
＜実施例７＞
実施例３と同様な方法で、液晶配向剤（A５）を用いて液晶セルを作成し、得られた液晶セルの配向性を確認した。以下の表４に液晶セルの液晶配向性の結果を示す。
【０１４３】
【表４】
2020042288.tif 000025
【０１４４】
＜比較例１＞
実施例３と同様な方法で、液晶配向剤（Ａ１）を用いて液晶セルを作成し、得られた液晶セルの配向性を確認した。以下の表５に液晶セルの液晶配向性の結果を示す。
【０１４５】
【表５】
2020042288.tif 000026
【０１４６】
表１〜５の結果からピリジン系の添加剤を加えることで比較例に対して最適な配向性を得られる加熱温度や偏光ＵＶの照射量が変化することが確認された。特に加熱温度に関しては、残存溶媒などの影響による液晶表示素子の電気特性悪化などが懸念されるためなるべく高い温度で焼成を行うことが求められており、添加剤を用いるだけで最適な配向性が得られる加熱条件を任意に選択できることは材料選択の幅を広めることにつながる。
最適な照射量や加熱温度が変化した理由としては、超分子液晶のメソゲン部分が変わることでＵＶの吸収帯やＵＶによる感度や反応率の変化によるものであると考えられる。
[高分子フィルムとしての評価]
【０１４７】
＜実施例７＞
次に、液晶配向剤（Ａ１）１０．０ｇに対して、ビピリジン系添加剤 ＢＰｙを０．０６ｇ（固形分に対して１０質量％）添加し、室温で３時間撹拌して溶解させ、光学活性組成物（Ａ６）を調製した。
【０１４８】
また、液晶配向剤（Ａ１）１０．０ｇに対してビピリジン系添加剤 ＢＰｙを０．３ｇ（固形分に対して５０質量％）添加し、室温で３時間撹拌して溶解させ、液晶配向剤（Ａ７）を調製した。
【０１４９】
＜実施例８＞
実施例７で得られた光学活性組成物（Ａ６）を１．１ｍｍの石英基板に膜厚１００ｎｍとなるようにスピンコート法により塗布し、70℃のホットプレートで乾燥した。
【０１５０】
この塗膜に３１３ｎｍの偏光ＵＶを０Ｊ／ｃｍ２から３０Ｊ/ｃｍ２まで照射していった時の二色性を追跡した。なお二色性△Ａの測定は偏光ＵＶ−ｖｉｓ吸収スペクトルを測定して以下の式により算出した。
【０１５１】
二色性△Ａ＝Ａ／／−Ａ⊥
【０１５２】
（Ａ／／は照射した偏光ＵＶに対して平行方向の吸光度、Ａ⊥は照射した偏光ＵＶに対して⊥方向の吸光度を表す。吸光度は３１３ｎｍにおける吸光度の値である。）
【０１５３】
同様の方法で光学活性組成物（Ａ７）を用いた場合の二色性も算出した。
なお、偏光ＵＶ−ｖｉｓ吸収スペクトルの測定にはＵＶ−３１００（島津製作所製）を使用した。
【０１５４】
＜比較例２＞
実施例８と同様の方法で、液晶配向剤（Ａ１）の二色性も算出した。実施例８と比較例２から得られた二色性を図１に示す。
【０１５５】
＜実施例９＞
次に、液晶配向剤（Ａ１）１０．０ｇに対して、ビピリジン系添加剤 ＢＰｙＡｚ（上記Ｂ−３）を０．０６ｇ（固形分に対して１０質量％）添加し、室温で３時間撹拌して溶解させ、光学活性組成物（Ａ８）を調製した。
【０１５６】
＜実施例１０＞
実施例９で得られた光学活性組成物（Ａ８）を１．１ｍｍの石英基板に膜厚１００ｎｍとなるようにスピンコート法により塗布し、７０℃のホットプレートで乾燥した。
この塗膜に３１３ｎｍの偏光ＵＶを０ｍＪ/ｃｍ２から１５０ｍＪ/ｃｍ２まで照射した後、１５０℃のホットプレートで加熱（高分子液晶の自己組織化による所謂配向増幅処理）した後のＩｎ−ｐｌａｎｅ ｏｒｄｅｒ  ｐａｒａｍｅｔｅｒ (面内配向度Ｓ)を追跡した。なお面内配向度Ｓの測定は偏光ＵＶ−ｖｉｓ吸収スペクトルを測定して以下の式により算出した。
【０１５７】
面内配向度 Ｓ=（Ａ／／−Ａ⊥）/（Ａｌ＋２Ａｓ）
【０１５８】
（Ａｌは偏光ＵＶ吸収スペクトル（Ａ／／とＡ⊥）における大きなほうの吸光度、Ａｓは偏光ＵＶ吸収スペクトルにおける小さいほうの吸光度を表す。）
【０１５９】
＜比較例３＞
同様の方法で液晶配向剤（Ａ１）を用いた場合の面内配向度Ｓも算出した。
実施例１０と比較例３から得られた各照射量における面内配向度Ｓを図２に示す。
実施例７、８の評価において、ビピリジン系の添加剤を加えることで最大の二色性を示す偏光ＵＶの照射量や二色性の大きさを変化させることが可能であることが確認された。
【０１６０】
また実施例９、１０の評価において面内配向度を大きくさせる最適な照射領域がビピリジン系の添加剤が無い場合にくらべ劇的に広がることが確認された。
【０１６１】
このように実施例１〜１０において最適な照射量や加熱温度が変化した理由としては、超分子液晶のメソゲン構造が変わることでＵＶの吸収帯やＵＶによる感度や反応率が変化したことによるものであると考えられた。
【図１】
2020042288.tif 000034
【図２】
2020042288.tif 000035
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
下記（Ａ）成分及び（Ｂ）成分を含有し、（Ａ）成分の側鎖と（Ｂ）成分のいずれか又は両方に、光反応性基を含有し、（Ａ）成分と（Ｂ）成分とが水素結合を介して、液晶性超分子を形成することを特徴とする光学活性組成物。
（Ａ）カルボン酸基構造を含有する側鎖を有する重合体、及び
（Ｂ）前記（Ａ）成分のカルボン酸の一部と水素結合によってメソゲン構造を形成する、少なくとも１種の化合物。
【請求項２】
前記（Ａ）成分が、１つの側鎖構造中にカルボン酸基及び光反応性基を含有する、請求項１に記載の光学活性組成物。
【請求項３】
前記（Ｂ）成分が、前記（Ａ）成分の重合体の重量に対して０．５重量％〜７０重量％含有される、請求項１または２に記載の光学活性組成物。
【請求項４】
前記（Ａ）成分が、下記式（３）及び（４）からなる群から選ばれるいずれか１種の感光性側鎖を有する重合体である、請求項１〜３のいずれか一項に記載の光学活性組成物：
【化３】
2020042288.tif 000036
［式中、
Ａは単結合、−Ｏ−、−ＣＯＯ−、−ＣＯＮＨ−、及び−ＮＨ−から選ばれる基を表し、
Ｂは単結合、−Ｏ−、−ＣＯＯ−、−ＣＯＮＨ−、−ＮＨ−、及び−ＣＨ＝ＣＨ−ＣＯＯ−から選ばれる基を表し、
Ａｒ１及びＡｒ２はそれぞれ独立に、フェニル基またはナフチル基を表し、
ｌ及びｍはそれぞれ独立に０〜１２の整数である］。
【請求項５】
請求項１〜４のいずれか一項に記載の光学活性組成物を含有する、液晶配向剤。
【請求項６】
請求項５に記載の液晶配向剤から得られる、液晶配向膜。
【請求項７】
請求項６に記載の液晶配向膜を具備する、液晶表示素子。